Brevet FR2664270A1 — publié le 19920110

NOUVEAUX COMPOSES (METH)ACRYLIQUES PORTEURS DE FONCTION THIOCYANATE, LEUR PROCEDE DE PREPARATION ET LEUR APPLICATION A L'OBTENTION DE NOUVEAUX POLYMERES. La présente invention se rapporte à la synthèse de nouveaux composés acryliques et méthacryliques porteurs d'au moins une fonction thiocyanate ainsi qu'à l'applica- tion de ces composés à la préparation de nouveaux polymères et copolymères. On connaît déjà dans la littérature scientifi- que et industrielle de nombreux composés acryliques et méthacryliques porteurs de fonctions telles que halogène, hydroxyle, thiol, époxyde, etc Chacune de ces familles de composés a déjà trouvé dans différentes industries, en raison de la facilité de polymérisation de la double liaison acrylique, des applications variées Jusqu'à ce jour toutefois, la littérature scientifique et industrielle n'a pas donné d'exemples de composés acryliques et méth- acryliques porteurs de fonction thiocyanate En raison des particularités de comportement chimique que l'on peut attendre de la présence d'une telle fonction dans un composé acrylique ou méthacrylique, le but visé par la présente invention consiste donc à explorer ce nouveau domaine de la chimie et à déterminer les conditions de synthèse de tels composés. Un premier objet de la présente invention concerne donc des composés acryliques et méthacryliques choisis parmi ceux de formule: R CH 2 =C (=) C O (CH 2)n SCN dans laquelle: N est un nombre entier allant de 2 à 20, ^ '; 2664270 R est choisi parmi l'atome d'hydrogène, le radical méthyle et les radicaux CHOHR' dans lesquels R' est choisi parmi les radicaux, par exemple comprenant de 1 à 20 atomes de carbone, alkyles linéaires ou ramifiés le cas échéant porteurs de substituants hydroxyles, alcoxy ou esters, les radicaux alcényles linéaires, ramifiés ou cycliques, les radicaux aryles le cas échéant porteurs de substituants halogénés, nitrés ou alcoxy, les radicaux hétéro- cycliques insaturés, les radicaux alkylaryles et les radicaux arylalkyles, et ceux de formule: / 1 R 01 H 2 CH 2 = C C R \ / C o (CH 2) NS N S (CH 2)N O -C Il \// \ / II O C C O I il N N % / C I S (II) ( 1 CH 2) n o c C /%t CH 2 = C O R dans laquelle N et R ont les mêmes significations que précédemment. Comme exemples de radicaux R' dans les composés de formules (I) et (II) selon l'invention, lorsque R est égal à CHOHR', on peut citer notamment les radicaux méthyle, éthyle, n-propyle, isopropyle, isobutyle, tertiobutyle, n-pentyle, n-hexyle, n-heptyle, n-nonyle, trichlorométhyle, chloro-3-propyle, propényl-1, méthyl-2- propényl-2, cyclohexényle, phényle, benzyle, phényl-2- éthyle, parachlorophényle, paratoluyle, paraméthoxyphényle, paranitrophényle, orthochlorophényle, styryle, méthoxy- méthyle, acétyl2-éthyle, pyridyl-2, pyridyl-3, pyridyl-4, quinolyl-4, furyl-2, méthyl-4furyl-2, (furyl-2)-2-vinyl-l, oxo-2-propyl-1, méthane-sulfonate-2 d'éthyl-1, benzyloxy-1- éthyl-1, benzoyloxy-3-propyl-1, benzoyloxy-3-butyl-1, benzyloxyméthyl, (méthyl-2-dioxolanne-1,3)-2-éthyl-1, (tétrahydropyrannyl oxy-2)-3-propyl-1, acétyloxy-3- pyvaloyloxy-3-propyl-1, et o Il R 1 O-C-, R étant un radical alkyle ayant de 1 à 18 atomes de carbone. Un second objet de la présente invention consiste en un procédé de préparation des composés acryliques et méthacryliques de formules (I) et (II). Quoique tous ces composés aient en commun pour leur préparation une étape mettant en jeu un sel de thiocyanate et un acrylate ou méthacrylate halogéné, leur synthèse présente toutefois des particularités selon que R est choisi parmi l'atome d'hydrogène et le radical méthyle ou bien selon que R est choisi parmi les radicaux CHOHR' tels que précédemment définis C'est pourquoi le procédé de préparation selon l'invention sera maintenant décrit par référence à chacune des familles de composés selon l'invention. La préparation des composés acryliques et méthacryliques de formule (I) dans laquelle R est choisi parmi l'atome d'hydrogène et le radical méthyle s'effectue en faisant réagir un acrylate ou méthacrylate d'halogénon-alkyle avec un sel de thiocyanate dans un solvant35 organique et en présence d'une quantité efficace d'au moins un agent de transfert de phase Le (méth)acrylate d'halogéno-n-alkyle qui est mis à réagir selon ce procédé a pour formule générale: R / CH 2 = C (III) \ c o (CH 2)n X Il o dans laquelle R est défini comme ci-dessus, N est un nombre entier allant de 2 à 20 et X est un atome d'halogène X est choisi de préférence parmi le chlore et le brome, mais peut être aussi l'iode Les (méth)acrylates d'halogéno- n-alkyle de formule (III) peuvent être eux-mêmes obtenus par estérification du chlorure d'acide (méth)acrylique par un halogéno- alcool de formule HO-(CH 2)n-X, cette réaction s'effectuant dans un solvant organique tel que le chloro- forme, le cas échéant en présence d'un capteur d'acide chlorhydrique tel qu'une amine tertiaire. Comme sel de thiocyanate pouvant être mis à réagir avec le (méth)acrylate d'halogéno-n-alkyle de formule (III) on peut citer notamment les thiocyanates de métal alcalin tel que le sodium et le potassium et le thiocyanate d'ammonium Comme solvant organique pouvant convenir à cette réaction, on peut citer des cétones telles que l'acétone, la méthylisobutylcétone et la méthyléthyl- cétone, des amides tels que le diméthylformamide, le formamide et le N,Ndiméthylacétamide, des hydrocarbures cyclaniques ou aromatiques tels que le cyclohexane, le méthylcyclohexane, le benzène et le toluène, des alcools tels que l'éthanol, des nitriles tels que l'acétonitrile et le benzonitrile, ainsi que des solvants chlorés tels que le chlorobenzène, l'orthodichlorobenzène, le dichloro-1,2- éthane et le tétrachlorure de carbone. Le solvant organique est utilisé dans une proportion qui peut varier en fonction du (méth)acrylate d'halogéno-n-alkyle d'une part, de la nature du solvant d'autre part Toutefois les plus usuelles sont générale- ment comprises entre 0,5 et 2,5 moles de (méth)acrylate de formule (III) par litre de solvant organique. La température réactionnelle dépend évidemment de la nature du solvant organique choisi, étant donné qu'on opère le plus souvent à la température de reflux dudit solvant Ainsi la température réactionnelle est le plus souvent choisie entre 50 C et 120 C environ Enfin la réaction selon l'invention est effectuée en présence d'au moins un agent de transfert de phase qui peut être choisi notamment parmi: les sels d'ammonium quaternaires tels que les chlorure, bromure et iodure de tétra-n-butyl- ammonium, l'hydrogénosulfate de tétra-n-butyl- ammonium, le bromure de triméthylphénylammonium, le chlorure de méthyltricaprylylammonium, les chlorures de triméthylbenzyl et triéthylbenzylammonium, les chlorure et bromure de tétraméthylammonium, l'iodure de tétraéthylammonium, et les sels de phosphonium quaternaires tels que le bromure de méthyltriphénylphosphonium, le bromure de tétra-n-butylphosphonium et l'iodure de triphényl- iodophosphonium. La quantité efficace d'agent de transfert de phase dépend évidemment de la nature de l'agent de transfert choisi ainsi que du substrat (méth)acrylate de formule (III) concerné par la réaction Toutefois elle est généralement comprise entre 0,04 et 0,4 mole d'agent de transfert pour 1 mole de substrat. Dans le procédé selon l'invention, on utilise généralement une proportion de 1 à 2 moles environ de sel de thiocyanate pour 1 mole de (méth)acrylate de formule (III) Enfin le procédé peut être mis en oeuvre en présence d'un halogénure, de préférence un bromure ou un iodure, de métal alcalin, de préférence le sodium ou le potassium Cet halogénure de métal alcalin, permettant de réaliser in situ un échange d'halogène pour obtenir un substrat plus réactif, peut être utilisé dans une proportion allant jusqu'à 1 mole pour 1 mole de (méth)acrylate de formule (III). Quoique la pression atmosphérique soit généralement satisfaisante, le procédé selon l'invention peut également être mis en oeuvre sous pression réduite, par exemple entre 0,05 et 1 bar environ. Enfin, la réaction selon l'invention peut être effectuée en présence d'une quantité efficace d'au moins un inhibiteur de polymérisation. Cet inhibiteur est utilisé par exemple à raison de 0,05 % à 0,5 % en poids sur la base de (méth)acrylate. Comme exemples d'inhibiteurs de polymérisation utilisables, on peut citer notamment la phénothiazine, l'éther méthylique de l'hydroquinone, la N,N-diéthylhydroxylamine, le nitrobenzène, le di-tertiobutylcatéchol, l'hydroquinone, le p-anilinophénol, le phosphite de di-( 2-éthylhexyl)- octylphényl et leurs mélanges en toutes proportions. La préparation des composés acryliques de formule (I) dans laquelle R est choisi parmi les radicaux CHOHR' peut s'effectuer en faisant réagir un composé acrylique de formule (I) dans laquelle R est l'atome d'hydrogène ce composé étant obtenu tel que décrit précédemment avec un aldéhyde en présence d'une quantité efficace d'au moins un catalyseur de fonctionnalisation. Comme catalyseur de fonctionnalisation convenant bien à la réaction avec un aldéhyde on peut citer notamment des bases relativement fortes telles que des amines tertiaires cycliques ayant au moins un atome d'azote commun à trois cycles, décrites dans le brevet US-A-3 743 669, par exemple le diazabicyclo-l 2,2,2 l-octane, la quinuclidine, et l'a- quinuclidinol Une quantité efficace de catalyseur de fonctionnalisation dépend évidemment de la nature de ce dernier, mais aussi de l'acrylate de formule (I) (R = H) et de l'aldéhyde Elle est généralement comprise entre 0,1 et 10 % environ, de préférence entre 1 et 6 % environ en moles par rapport à la somme des réactants en présence acrylate de formule (I) (R = H) et aldéhyde. L'aldéhyde avec lequel est mis à réagir l'acrylate de formule (I) (R = H) a pour formule générale R'CHO, dans laquelle R' a la signification déjà mentionnée ci-dessus Comme exemple de tels aldéhydes on peut citer notamment l'acétaldéhyde, le n-butyraldéhyde, le phényl- acétaldéhyde, le benzaldéhyde, le crotonaldéhyde, le m-éthylphényacétaldéhyde, le mchlorobenzaldéhyde, le p-nitrophénylacétaldéhyde, le mcarbométhoxybenzaldéhyde, le p-méthoxybenzaldéhyde, le formaldéhyde, le propion- aldéhyde, l'isobutyraldéhyde, le tertiobutyraldéhyde, le n-pentaldéhyde, le n-hexaldéhyde, le n-heptaldéhyde, le n-nonaldéhyde, le chloro-4-butyraldéhyde, le p-chloro- benzaldéhyde, l'o-chlorobenzaldéhyde, le cyclohexène-4- aldéhyde, le furfuraldéhyde, le méthyl-4-furfuraldéhyde, Les réactants aldéhyde et acrylate de formule (I) dans laquelle R est hydrogène sont générale- ment utilisés dans une proportion de 0,5 à 2 moles d'aldé- hyde pour 1 mole d'acrylate La température à laquelle est effectuée la réaction est généralement comprise entre O C et 150 C environ La réaction entre l'aldéhyde et l'acrylate peut être effectuée en outre en présence d'au moins un activateur électrophile tel qu'un sel de lithium, en particulier un halogénure de lithium comme le chlorure de lithium Celui-ci peut être utilisé à raison de jusqu'à 0,1 % en moles par rapport à la somme des réactants. Enfin, cette réaction selon l'invention peut être effectuée en présence d'une quantité efficace d'au moins un inhibiteur de polymérisation. Cet inhibiteur est utilisé par exemple à raison de 0,05 % à 0,5 % en poids sur la base de (méth)acrylate. Comme exemples d'inhibiteurs de polymérisation utilisables, on peut citer notamment la phénothiazine, l'éther méthylique de l'hydroquinone, la N,N-diéthylhydroxylamine, le nitrobenzène, le di-tertiobutylcatéchol, l'hydroquinone, le p-anilinophénol, le phosphite de di-( 2-éthylhexyl)- octylphényl et leurs mélanges en toutes proportions. La préparation des composés acryliques de formule (I) dans laquelle R est choisi parmi les radicaux CHOHR' peut aussi s'effectuer en faisant d'abord réagir un acrylate d'halogéno-n-alkyle de formule (III) avec un aldéhyde de formule R'CHO en présence d'une quantité efficace d'au moins un catalyseur de fonctionnalisation pour obtenir un intermédiaire de formule: CHOHR' CH 2 = C (IV) C O (CH 2) n-X puis dans une seconde étape à faire réagir ledit intermédiaire avec un sel de thiocyanate dans un solvant organique et en présence d'une quantité efficace d'au moins un agent de transfert de phase Les conditions opératoires de la première étape de ce procédé, notamment la nature du catalyseur de fonctionnalisation, la température réactionnelle et les proportions des divers réactants, sont analogues à celles décrites ci-dessus à propos du premier procédé de préparation Les conditions opératoires de la seconde étape du procédé, notamment la nature du solvant organique, la nature de l'agent de transfert de phase, la température réactionnelle et les proportions des divers réactants, sont analogues à celles décrites précédemment à propos des composés acryliques et méthacryliques de formule (I) dans laquelle R est choisi parmi l'atome d'hydrogène et le radical méthyle Les composés acryliques de formule (IV) ci-dessus constituant de nouveaux intermédiaires de synthèse La première étape de ce procédé pourra le cas échéant être effectuée en présence d'une quantité efficace d'au moins un activateur électrophile tel qu'un sel de lithium, la notion de quantité efficace étant analogue à celle indiquée précédemment pour l'emploi de ces composés. Cette seconde méthode de préparation est plus particulière- ment applicable aux composés dans lesquels N est un nombre entier allant de 2 à 4. La préparation des composés acryliques et méthacryliques de formule (II), c'est-à-dire les trimères des composés acryliques et méthacryliques de formule (I), peut être effectuée par réaction desdits composés de formule (I) avec au moins un hydrure de métal alcalin comme le lithium ou le sodium, en présence d'un solvant organique Comme solvant organique on peut utiliser notamment un hydrocarbure aromatique tel que le benzène, le toluène, les xylènes ou bien aliphatique tel que l'heptane. Cette réaction est effectuée à une température généralement comprise entre 500 C et 120 C environ, selon la nature du solvant choisi La durée de la réaction est relativement longue et généralement comprise entre 2 et 80 heures environ, selon la température réactionnelle Cette réaction est généralement incomplète et conduit, à l'issue de la durée mentionnée précédemment, à un mélange du composé de formule (I) et de son trimère de formule (II), mélange à partir duquel il est possible d'isoler, puis de purifier, le composé acrylique ou méthacrylique de formule (II). Enfin un troisième et dernier objet de la présente invention consiste en l'application des nouveaux composés acryliques et méthacryliques décrits précédemment à la constitution de nouveaux polymères et copolymères. Plus précisément la présente invention concerne des polymères et copolymères comprenant au moins un motif dérivé d'au moins un composé acrylique ou méthacrylique de formule (I) De tels (co)polymères peuvent en outre comprendre au moins un motif dérivé d'au moins un comonomère copolymérisable avec ledit composé acrylique ou méthacrylique de formule (I), tel que par exemple: un acrylate ou méthacrylate d'alkyle dont le groupe alkyle linéaire ou ramifié, le cas échéant substitué, par exemple par au moins un atome d'halogène comme le chlore ou le fluor et/ou par au moins un groupe hydroxyle, possède de 1 à 20 atomes de carbone, un acrylate ou méthacrylate d'aryle tel que le méthacrylate de benzyle, un hydrocarbure vinylaromatique tel que le styrène, le vinyltoluène, l'alphaméthylstyrène, le méthyl-4 styrène, le méthyl-3 styrène, le méthoxy-4 styrène, 1 'hydroxyméthyl-2 styrène, 1 'éthyl-4 styrène, l'éthoxy-4 styrène, le diméthyl-3,4 styrène, le chloro- 2 styrène, le chloro-3 styrène, le chloro-4 méthyl-3 styrène, le tert - butyl-3 styrène, le dichloro-2,4 styrène, le dichloro-2,6 styrène et le vinyl-1 naphtalène, un nitrile insaturé tel que l'acrylonitrile ou le méthacrylonitrile, une maléimide N-substituée telle que la N-éthyl- maléimide, la N-isopropylmaléimide, la N-n-butyl- maléimide, la N-isobutylmaléimide, la N-terbutyl- maléimide, la N-n-octylmaléimide, la N-cyclohexyl- maléimide, la N-benzylmaléimide et la N-phényl- maléimide, un anhydride d'acide dicarboxylique insaturé tel que l'anhydride maléique, l'anhydride itaconique, l'anhydride citraconique ou l'anhydride tétrahydrophtalique, l'acide acrylique ou méthacrylique, un acrylate ou méthacrylate de polyol comme les diacrylates et diméthacrylates de l'éthylèneglycol, du propylèneglycol, du 1,3butanediol, du 1,4-butanediol, du 1,6-hexane-diol, du néopentyl- glycol, du 1,4-cyclohexane-diol, du 1,4-cyclo- hexanediméthanol, du 2,2,4-triméthyl-l,3-pentane- diol, du 2-éthyl-2-méthyl-l,3-propanediol, du 2,2-diéthyl-l,3propanediol, du diéthylèneglycol, du dipropylèneglycol, du triéthylèneglycol, du tripropylèneglycol, du tétraéthylèneglycol, du tétrapropylèneglycol, du triméthyloléthane, du triméthylolpropane, du glycérol, du pentaérythritol, les triacrylates et triméthacrylates du triméthylol- éthane, du triméthylolpropane, du glycérol, du pentaérythritol, les tétraacrylates et tétramétha- crylates du pentaérythritol, les di(méth)acrylates à hexa(méth)acrylates du dipentaérythritol, les poly(méth)acrylates de polyols mono ou polyéthoxy- lés ou mono ou polypropoxylés tels le triacrylate et le triméthacrylate du triméthylolpropane triétho- xylé, du triméthylolpropane tripropoxylé; le triacrylate et le triméthacrylate du glycérol tripropoxylé; le triacrylate, le triméthacrylate, le tétraacrylate et le tétraméthacrylate du pentaérythritol tétraéthoxylé, un acrylate ou méthacrylate époxydé choisi parmi le 2-époxyéthylbicyclol 2 2 1 lhept-5 ( 6)-yl (méth)- acrylate, l'acrylate d'époxydicyclopentyloxyéthyle ainsi que ceux de formule: o Il R 1 C (CH 2)n CH 2 / \/ C O CH Il \ CH 2 O dans laquelle R 1 est choisi parmi l'atome d'hydrogène et le radical méthyle, et N est un nombre entier allant de 1 à 16, ceux de formule: O Il R 1 C CH 2 CHR 2 \ R// \/ C O CH Il \ CH 2 O dans laquelle R 1 est choisi parmi l'atome d'hydrogène et le radical méthyle, et R 2 est choisi parmi les radicaux alkyle ayant de 1 à 12 atomes de carbone et les radicaux aryle ayant de 6 à 12 atomes de carbone, et ceux de formules: Il \/C \ c O il o CH 2 et o Il c o O C isi \ / \ 3 H 2 C (CH 2) NCH CH 2 0 O N R C 351 m o O et celles de formule: R O C -C /1 H 2 C O I\/ \ 2 (CH 2) R CH N H 2 C C 0 O m formules dans lesquelles: R 1 est choisi parmi l'atome d'hydrogène et le radical méthyle, N est un nombre entier allant de 1 à 12, m est un nombre entier allant de 1 à 3, et R 2 est un radical hydrocarboné, alkyle linéaire, ramifié ou cyclique ou bien aromatique, possédant de 5 à 12 atomes de carbone, lesdites oxazolidones pouvant être obtenues par réaction, entre 30 C et 90 C, d'un composé portant une fonction (méth)acrylique avec un composé portant au moins une fonction isocyanate, des composés acryliques et méthacryliques choisis parmi ceux de formule: R 1 H 2 C = CO A Y P(OR)2 (X) C X Il o dans laquelle: R 1 est choisi parmi l'atome d'hydrogène et le radical méthyle, A est choisi parmi les radicaux (CH 2)n pour lesquels N est un nombre entier de 2 à 12 et le radical -(CH 2 CH 2 O)d-CH 2 CH 2-, d étant un nombre entier allant de 1 à 20, X est choisi parmi les atomes de soufre et d'oxygène, Y est choisi parmi les atomes de soufre et d'oxygène, avec la condition que X est un atome de soufre et Y est un atome d'oxygène lorsque A est le radical (CH 2 CH 2 O) d-CH 2 CH 2-, et R est choisi parmi les radicaux alkyle ayant de 1 à 20 atomes de carbone et les groupes -(CH 2)p SR 3 dans lesquels p est un nombre entier allant de 3 à 12 et R 3 est un radical alkyle ayant de 1 à 20 atomes de carbone, ceux de formule: R 1 / H 2 C = CO A O P = X C Il O dans laquelle: R 1 est choisi parmi l'atome d'hydrogène et le radical méthyle, A est choisi parmi les radicaux (CH 2) pour lesquels N est un nombre entier de 2 à 12 et le radical -(CH 2 CH 2 O)d- CH 2 CH 2-, d étant un nombre entier allant de 1 à 20, et X est choisi parmi les atomes de soufre et d'oxygène, et ceux de formule: LR 1 II 2 C = C O -A 0-P-S Z il 2 O -u dans laquelle: R 1 est choisi parmi l'atome d'hydrogène et le radical méthyle, A est choisi parmi les radicaux (CH 2) N pour lesquels N est un nombre entier de 2 à 12, m est un nombre entier allant de 1 à 3, et Z est choisi parmi l'atome d'hydrogène, les radicaux R 2 QH, R 2 étant un radical alkyle ayant de 2 à 12 atomes de carbone et Q étant choisi parmi les atomes d'oxygène et de soufre, et les atomes des métaux des groupes IA, IIA, IIIA, IB, IIB, VIB, VIIB et VIII de la Classification Périodique, avec la condition que Z est choisi parmi l'atome d'hydrogène et les radicaux R 2 OH lorsque m = 1 et que m est la valence de Z lorsque Z est un métal. De tels composés peuvent être préparés par réaction d'un composé acrylique ou méthacrylique de formule Ri / H 2 C = CO A YH C l o dans laquelle R 1, A et Y ont les mêmes significations que dans la formule (X), avec un composé pentavalent du phosphore, celui-ci pouvant être par exemple un composé de formule PXT 3 dans laquelle X a la même signification que dans la formule (X) et T désigne un atome d'halogène, ou bien un composé phosphoré de formule: T P(OR)2 Il x dans laquelle R et X ont les mêmes significations que dans la formule (I) et T désigne un atome d'halogène, ou bien le pentasulfure P 255, des composés acryliques et méthacryliques choisis parmi ceux de formule: R 1 H 2 C = CO R 2 -CH CHR 6 S P -(-OR 3)2 (XI) \ / I II C XH S Il o et ceux de formule: R 1 / H 2 C = CO R 2 -CH S P -(-OR 3)2 \ / I Il C CHXH S Il 16 O R formules dans lesquelles: R 1 est choisi parmi l'atome d'hydrogène et le radical méthyle, X est un hétéroatome choisi parmi l'oxygène et le soufre, R 2 est choisi parmi les groupes alkylènes linéaires ou ramifiés, cycloalkylènes et hétérocycloalkylènes mono ou polycycliques, alkylarylènes et arylalkylènes comprenant de 1 à 12 atomes de carbone, R 6 est choisi parmi l'atome d'hydrogène et les radicaux alkyles et aryles ayant de 1 à 12 atomes de carbone, et R 3 est choisi parmi les radicaux alkyles et aryles ayant de 1 à 20 atomes de carbone, les groupes -(CH 2)p SR 4 dans lesquels p est un nombre entier allant de 2 à 12 et R 4 est un radical alkyle ayant de 1 à 20 atomes de carbone ou bien un groupe cycloalkyle mono ou poly- cyclique ayant de 4 à 10 atomes de carbone, chaque cycle dudit groupe comprenant de 4 à 6 chaînons, et les groupes (-CH 2-q O C C= CH 2 dans lesquels q est un 0 R nombre entier allant de 2 à 12 et R 5 est choisi parmi l'atome d'hydrogène et le radical méthyle De tels composés peuvent être préparés par réaction d'un époxyde ou épisulfure acrylique ou méthacrylique de formule: R 1 / 2 H 2 C = C 0-R 2 _ CH CHR 6 \/ \/ C X l o dans laquelle R 1,, R R 6 et X ont les mêmes significations que dans la formule (XI), avec un composé thiophosphoré de formule: (R 30-)2 P SH il S De tels polymères et copolymères sont obtenus en (co)polymérisant au moins un composé acrylique ou méthacrylique de formule (I) et le cas échéant au moins un comonomère copolymérisable, tel que défini précédemment, en présence d'au moins un initiateur de radicaux libres tel qu'un peroxyde, un hydroperoxyde ou un composé diazo La (co)polymérisation est généralement effectuée à une température comprise entre 50 C et 120 C environ et en utilisant l'un des monomères comme solvant Elle peut également s'effectuer en émulsion dans l'eau, à une température comprise entre 500 C et 100 C, en présence d'au moins un agent tensio-actif. Les exemples suivants illustrent la présente invention sans intention limitative. EXEMPLES 1 à 5 On fait réagir à 65 C dans la méthyléthylcétone le thiocyanate de potassium ( 2 moles) avec l'acrylate de chloro-2-éthyle ( 1 mole) en présence d'iodure de tétra- n-butylammonium comme agent de transfert de phase et le cas échéant en présence d'iodure de potassium Le nombre de moles de chacun des deux derniers composés cités est indiqué dans le Tableau I ci-après, ainsi que la durée de la réaction t (exprimée en heures) et le rendement R en acrylate de thiocyanato-2-éthyle, exprimé en pourcentage et obtenu après isolement et purification sur gel de silice. L'acrylate de thiocyanato-2-éthyle a par ailleurs été identifié par les techniques suivantes: résonance magnétique nucléaire du proton, utilisant un spectromètre JEOL PMX 60 SI: le spectre obtenu comporte deux triplets à 3,25 ppm ( 2 H) et 4,40 ppm ( 2 H) et un multiplet à 6,2 ppm ( 3 H) (Figure 1 en annexe). spectrophotométrie infrarouge, utilisant un spectromètre PERKIN ELMER 841: le spectre obtenu comporte des bandes caractéristiques à 2957, 2157, 1727, 1638, 1620, 1409 et 1183 cm-1 (Figure 2 en annexe). résonance magnétique nucléaire du carbone 13, utilisant un spectromètre BRUKER AC 200: le spectre obtenu est reproduit sur la figure 37 en annexe. TABLEAU I Exemple 1 2 3 4 5 (C 4 H 9)4 NI 0,1 0,2 0,2 0,2 0,3 KI 0,1 O 0,1 0,5 0,1 t 72 120 63 63 48 R 62 81 79 78 76 EXEMPLES 6 à 11 On reproduit la procédure opératoire de l'Exemple 3 en remplaçant l'iodure de tétra-n-butylammonium par un autre agent de transfert de phase dont la nature est précisée dans le Tableau II ci-après, ainsi que la durée t de la réaction et le rendement R(%). TABLEAU II Exemple Agent de transfert de phase t R 6 (C 4 H 9)4 NH 504 75 55 7 (C 4 H 9) 4 N Br 75 71 8 (C 4 H 9)4 N Cl 72 72 9 (C 6 H 5) 3 CH 3 P Br 84 90 (CH 3) 3 C 6 H 5 N Br 120 73 11 CH 3 Nl (CH 2)7 CH 3 l 3 Cl144 52 EXEMPLE 12 On reproduit la procédure opératoire de l'Exemple 7, en remplaçant l'iodure de potassium par une quantité équivalente de bromure de potassium Après 113 heures de réaction à 65 C, l'acrylate de thiocyanato-2- éthyle est obtenu avec un rendement 78 %. EXEMPLES 13 à 20 On reproduit la procédure opératoire de l'Exemple 9, en remplaçant la méthyléthylcétone par un autre solvant dont la nature est précisée au Tableau III ci-après et en modifiant corrélativement la température réactionnelle T (exprimée en degré Celsius) Le Tableau III ci-après indique en outre la durée de la5 réaction et le rendement R (exprimé en pourcentage) en acrylate de thiocyanato-2-éthyle dans chaque cas. TABLEAU III Exemple Solvant T t R 13 diméthylformamide 65 48 68 14 éthanol 65 120 52 acétonitrile 65 72 76 16 benzonitrile 65 120 76 17 N-N'-diméthyl- acétamide 65 42 90 18 toluène 90 72 73 19 méthylisobutyl- cétone 69 96 70 acétone 56 168 64 EXEMPLES 21 à 35 On reproduit la procédure opératoire de l'Exemple 9 en remplaçant l'acrylate de chloro-2-éthyle par un acrylate ou méthacrylate d'halogéno-n-alkyle de formule (III) en quantité équivalente On obtient ainsi un acrylate ou méthacrylate de thiocyanato-n-alkyle de formule (I) qui est identifié par les mêmes techniques que celles mentionnées aux Exemples 1 à 5 au sujet de l'acrylate de thiocyanato-2-éthyle Le Tableau IV ci- après rassemble, en fonction de la valeur de n, de la signification de R et X dans la formule (III), et de la durée t de la réaction (exprimée en heures), le rendement R avec lequel ledit produit est obtenu ainsi que les numéros des figures en annexe reproduisant les spectres de résonance magnétique nucléaire du proton (RMN 1 H) et du carbone 13 (RMN 13 C) et infrarouge (IR) du produit obtenu. Ces spectres présentent des caractères communs et peuvent être décrits comme suit: rnnnclimnernà&-iriiid= signal ( 6) R=CH 3, n= 2 R=CH 3, n> 2 R=H, n> 2: nucléaire du proton: m, 1 H m, 1 H t, 2 H t, 2 H m, 3 H ( 2 n-4)H 6,20 5,65 4,45 3,3 2,0 6,05 5,35 4,15 3,0 1,9 1,0-2,0 ,7-6,7 ppm (m, 3 H), 4,15 ppm (t, 2 H), 2,95 ppm (t, 2 H) et 1,5-2,2 ppm (m, ( 2 n-4)H). spectrophotométrie infrarouge: v en cm 1 R=CH 3 2158-2154, 1723-1716, 1640-1638 R=H 2157-2154, 1727-1724, 1638-1637, 1622-1619 TABLEAU IV Exemple N R X t R RMN 1 HIR RMN 13 C 21 2 CH 3 Cl 84 76 3 4 38 22 3 H Cl 45 92 5 6 39 23 3 CH 3 Cl 26 79 7 8 40 24 4 H Ci 31 75 9 10 41 4 CH 3 Cl 55 81 11 12 42 26 5 H Br 2 89 13 14 43 27 5 CH 3 Br 2 82 15 16 44 28 6 H Br 2 82 17 18 45 29 6 CH 3 Br 2 90 19 20 46 8 H Br 2 85 21 22 47 31 8 CH 3 Br 2 81 23 24 48 32 10 H Br 2 84 25 26 49 33 10 CH 3 Br 2 75 27 28 50 34 12 H Br 2 95 29 30 51 12 CH 3 Br 2 91 31 32 52 EXEMPLE 36 On fait réagir pendant 24 heures à la température de 20 C 1 mole d'acrylate de chloro-2-éthyle et 0,7 mole de benzaldéhyde en présence de 0,1 mole de diazabicyclo-l 2,2,2 l-octane et de 0,1 mole de chlorure de lithium On obtient alors 0,45 mole d'acrylate de formule: CHOH-C 6 H 5 *CH 2 = C CO 2 (CH 2) 2-Cl (rendement par rapport au benzaldéhyde = 64 %). Cet acrylate, identifié par les mêmes techniques que celles mentionnées aux Exemples 1 à 5 au sujet de l'acrylate de thiocyanato-2-éthyle, présente les caractéristiques spectrales suivantes: résonance magnétique du proton (figure 33 en annexe) 7,25 ppm (m, 5 H); 6,3 ppm (m, 1 H); 5,9 ppm (m, 1 H); 5,45 ppm (s, 1 H); 4,25 ppm (t, 2 H); 3,55 ppm (t, 2 H); 3 ppm (s, 1 H), spectrophotométrie infrarouge (figure 34 en annexe): 3472 cm 1; 1721 cm'1; 1630 cm 1, résonance magnétique du carbone 13 (figure 53 en annexe): ,60 ppm; 141,73 ppm; 141,16 ppm; 128, 61 ppm; 128,37 ppm; 127,81 ppm; 126,56 ppm; 72,92 ppm; 64,21 ppm; 41,22 ppm. EXEMPLE 37 On fait réagir 0,2 mole de l'acrylate préparé à l'Exemple 36 avec 0,4 mole de thiocyanate de potassium, A pendant 168 heures à 65 C dans 200 ml de méthyléthylcétone, en présence de 0,04 mole de bromure de méthyltriphényl- phosphonium et de 0,02 mole d'iodure de potassium On obtient alors 0, 148 mole d'acrylate de formule: CHOH-C 6 H 5 / CH 2 = C Co 2 (CH 2) 2-SCN (rendement par rapport à l'acrylate = 74 %). Cet acrylate, identifié par les mêmes techniques que celles mentionnées aux Exemples 1 à 5 au sujet de l'acrylate de thiocyanato-2-éthyle, présente les caractéristiques spectrales suivantes: résonance magnétique du proton (figure 35 en annexe): 7,25 ppm (m, 5 H); 6,35 ppm (m, 1 H); ,9 ppm (m, 1 H); 5,5 ppm (m, 1 H); 4,35 ppm (t, 2 H); 3,05 ppm (t, 2 H); 3 ppm (s, 1 H), spectrophotométrie infrarouge (figure 36 en annexe): 3484 cm'1; 2157 cm-1; 1721 cm-1; 1630 cm-1, résonance magnétique du carbone 13 (figure 54 en annexe): ,48 ppm; 141,44 ppm; 141, 15 ppm; 128,44 ppm; 127,92 ppmi; 127,16 ppm; 126,63 ppm; 111,24 ppm; 72,77 ppm; 62,29 ppm; 32,50 ppm. EXEMPLE 38 On fait réagir 0,5 mole de l'acrylate de thiocyanato-2-éthyle obtenu conformément à l'Exemple 9 avec 0,35 mole de benzaldéhyde, pendant 48 heures à la température de 200 C, en présence de 0,05 mole de diazabicyclo-l 2,2,2 l-octane et de 0,05 mole de chlorure de lithium On obtient alors 0,231 mole du même produit, identifié par ses caractéristiques spectrales infrarouge et de résonance magnétique nucléaire, que celui obtenu à l'Exemple 37 (Rendement par rapport au benzaldéhyde: 66 %). EXEMPLE 39 On fait réagir 0,3 mole du méthacrylate de thiocyanato-2-éthyle obtenu conformément à l'Exemple 21 avec 0,1 mole d'hydrure de sodium, à 55 C pendant 24 heures10 dans 400 ml de toluène En suivant l'avancement de la réaction par chromatographie en phase gazeuse, on observe alors l'obtention d'un mélange constitué à 75 % de méthacrylate de thiocyanato2-éthyle et à 25 % de son trimère de formule (II), celui-ci étant identifié de la manière suivante: a) Résonance magnétique nucléaire du proton: A l'exception des pics à 6,2 ppm (m, 1 H), à 5,65 ppm (m, 1 H), à 4,5 ppm (t, 2 H) et à 2 ppm (m, 3 H) dont les déplacements chimiques sont conservés, le spectre (figure 55 en annexe) indique la présence d'un triplet à 3,05 ppm ( 2 H). b) Spectrophotométrie infrarouge (figure 56 en annexe) Le spectre indique la présence d'une nouvelle bande caractéristique à 2096 cm-1. EXEMPLE 40 On reproduit la procédure opératoire de l'Exemple 39 à l'exception de la quantité d'hydrure de sodium, portée à 0,3 mole, et de la durée de la réaction, portée à 72 heures On obtient alors un mélange de 47 % du méthacrylate de thiocyanato-2-éthyle et de 53 % de son trimère de formule (II), identifié comme précédemment. EXEMPLE 41 On reproduit la procédure opératoire de l'Exemple 39 à l'exception de la quantité d'hydrure de sodium, portée à 0,9 mole, et de la durée de la réaction,5 portée à 72 heures On obtient alors un mélange de 80 % du méthacrylate de thiocyanato-2-éthyle et de 20 % de son trimère de formule (II), identifié comme précédemment. REVENDICATIONS 1 Composés acryliques et méthacryliques choisis parmi ceux de formule: R CH 2 = C C O (CH 2) NSCN I o et ceux de formule R / CH 2 = C C O (CH 2) N S Il CH 2 Il C R / > N S (CH 2)n O -C \// \/ Il C C O l II N N C / (II) S (CH 2)n o I C CH 2= C O I R dans lesquelles: N est un nombre entier allant de 2 à 20, et R est choisi parmi l'atome d'hydrogène, le radical méthyle et les radicaux CHOHR' dans lesquels R' est choisi parmi les radicaux alkyles linéaires ou ramifiés le cas échéant porteurs de substituants hydroxyles, alcoxy ou esters, les radicaux alcényles linéaires, ramifiés ou cycliques, les radicaux (I) aryles le cas échéant porteurs de substituants halogénés, nitrés ou alcoxy, les radicaux hétéro- cycliques insaturés, les radicaux alkylaryles et arylalkyles. 2 Procédé de préparation d'un composé acrylique et méthacrylique de formule (I) dans laquelle R est choisi parmi l'atome d'hydrogène et le radical méthyle, consistant à faire réagir un acrylate ou méthacrylate d'halogéno-n-alkyle de formule: R CH 2 = C (III) C o (CH 2) n X I o dans laquelle N est un nombre entier allant de 2 à 20 et X est un atome d'halogène, avec un sel de thiocyanate dans un solvant organique et en présence d'une quantité efficace d'au moins un agent de transfert de phase. 3 Procédé de préparation d'un composé acrylique de formule (I) dans laquelle R est choisi parmi les radicaux CHOHR', comprenant dans une première étape la préparation d'un composé acrylique de formule (I) dans laquelle R est l'atome d'hydrogène conformément au procédé selon la revendication 2 puis dans une seconde étape la réaction dudit composé acrylique avec un aldéhyde de formule R'CHO en présence d'une quantité efficace d'au moins un catalyseur de fonctionnalisation. 4 Procédé de préparation d'un composé acrylique de formule (I) dans laquelle R est choisi parmi les radicaux CHOHR', comprenant dans une première étape la réaction d'un acrylate d'halogéno-n-alkyle de formule: H / CH 2 = C (III) \ C O (CH 2) N X Il o dans laquelle N est un nombre entier allant de 2 à 20 et X est un atome d'halogène, avec un aldéhyde de formule R'CHO en présence d'une quantité efficace d'au moins un catalyseur de fonctionnalisation pour obtenir un intermédiaire de formule: CHOHR' / CH 2 = C (IV) C O -(CH 2) n-X II O puis dans une seconde étape la réaction dudit intermédiaire avec au moins un sel de thiocyanate dans un solvant organique et en présence d'une quantité efficace d'au moins un agent de transfert de phase. 5 Procédé de préparation d'un composé acrylique ou méthacrylique de formule (I) selon l'une des revendications 2 à 4, caractérisé en ce que le sel de thiocyanate est choisi parmi les thiocyanates de métal alcalin et le thiocyanate d'ammonium. 6 Procédé de préparation d'un composé acrylique ou méthacrylique de formule (I) selon l'une des revendications 2 à 5, caractérisé en ce que le solvant organique de la réaction entre le sel de thiocyanate et l'acrylate de formule (III) ou bien l'intermédiaire de formule (IV) est choisi parmi les cétones, les amides, les hydrocarbures cyclaniques et aromatiques, les alcools et les nitriles. 7 Procédé de préparation d'un composé acrylique ou méthacrylique de formule (I) selon l'une des revendications 2 à 6, caractérisé en ce que l'agent de transfert de phase est choisi parmi les sels d'ammonium , quaternaires, les sels de phosphonium quaternaires et les sels d'arsonium quaternaires. 8 Procédé de préparation d'un composé acrylique ou méthacrylique de formule (I) selon l'une des revendications 3 à 7, caractérisé en ce que le catalyseur de fonctionnalisation est choisi parmi les amines tertiaires cycliques ayant au moins un atome d'azote commun à trois cycles. 9 Procédé de préparation d'un composé acrylique ou méthacrylique de formule (II) comprenant la réaction d'un composé acrylique ou méthacrylique de formule (I) avec au moins un hydrure de métal alcalin, en présence d'un solvant organique. En tant qu'intermédiaire dans la préparation d'un composé acrylique ou méthacrylique de formule (I) selon la revendication 1, R étant choisi parmi les radicaux CHOHR', un composé acrylique de formule CHOHR' / CH 2 = C (IV) C O (CH 2) n-X dans laquelle N et R' ont la même signification que dans la revendication 1 et X désigne un atome d'halogène. 11 Polymère comprenant au moins un motif dérivé d'un composé acrylique ou méthacrylique conforme à la revendication 1.